(57)【要約】  本発明は、以下の工程を含む、無菌の液状の培地組成物の製造方法を提供する：（Ｉ）特定化合物及び増粘性多糖類を含有する第１の液体を濾過滅菌に付し、無菌の第１の液体を得ること；（ＩＩ）連結物質及び増粘性多糖類を含有する第２の液体を濾過滅菌に付し、無菌の第２の液体を得ること；及び（ＩＩＩ）工程（Ｉ）で得られた無菌の第１の液体と、工程（ＩＩ）で得られた無菌の第２の液体とを混合し、前記特定化合物が前記連結物質を介して結びついてなる構造体及び前記増粘性多糖類を均一に分散した状態で含有する無菌の液状の培地組成物を形成すること。【特許請求の範囲】
【請求項１】
以下の工程を含む、無菌の液状の培地組成物の製造方法：
（Ｉ）下記（ｉ）の特定化合物及び増粘性多糖類を含有する第１の液体を濾過滅菌に付し、無菌の第１の液体を得ること；
（ＩＩ）下記（ｉｉ）の連結物質及び前記増粘性多糖類を含有する第２の液体を濾過滅菌に付し、無菌の第２の液体を得ること；及び
（ＩＩＩ）工程（Ｉ）で得られた無菌の第１の液体と、工程（ＩＩ）で得られた無菌の第２の液体とを混合し、前記特定化合物が前記連結物質を介して結びついてなる構造体及び前記増粘性多糖類を均一に分散した状態で含有する無菌の液状の培地組成物を形成すること：
（ｉ）２価金属カチオンを介して結びつくことにより細胞又は組織を浮遊させることができる構造体を形成することができる、アニオン性の官能基を有する高分子化合物である特定化合物、
（ｉｉ）２価金属カチオンである連結物質。
【請求項２】
前記（ｉｉ）の連結物質を含有する液体と、前記増粘性多糖類を含有する液体とを混合し、前記第２の液体を得ることを更に含む、請求項１に記載の製造方法。
【請求項３】
前記液状の培地組成物中の増粘性多糖類濃度が、０．４２２％（ｗ／ｖ）以下のメチルセルロース濃度に相当する粘度を該液状の培地組成物に与える濃度である、請求項１又は２に記載の製造方法。
【請求項４】
前記液状の培地組成物中の増粘性多糖類濃度が、０．２％（ｗ／ｖ）以上のメチルセルロース濃度に相当する粘度を該液状の培地組成物に与える濃度である、請求項３に記載の製造方法。
【請求項５】
前記第１の液体及び前記第２の液体中の増粘性多糖類濃度が、０．４２２％（ｗ／ｖ）以下のメチルセルロース濃度に相当する粘度を該液体に与える濃度である、請求項３又は４に記載の製造方法。
【請求項６】
前記第１の液体、前記第２の液体、及び前記液状の培地組成物中の増粘性多糖類濃度が、実質的に同一である、請求項１〜５の何れか１項に記載の製造方法。
【請求項７】
前記増粘性多糖類がメチルセルロースである、請求項１〜６の何れか１項に記載の製造方法。
【請求項８】
前記（ｉ）の特定化合物が脱アシル化ジェランガムであり、第１の液体が該脱アシル化ジェランガム及び前記増粘性多糖類を含有する水溶液であり、
前記（ｉｉ）の連結物質が、カルシウムイオンおよびマグネシウムイオンのうちの一方または両方であり、第２の液体が、カルシウムイオンおよびマグネシウムイオンのうちの一方または両方、及び前記増粘性多糖類を含有する液体培地であるか、または、該液体培地の濃縮液である、
請求項１〜７の何れか１項に記載の製造方法。
【請求項９】
濾過滅菌に使用する濾過膜の孔径が０．２〜０．２２μｍである、請求項１〜８の何れか１項に記載の製造方法。
【請求項１０】
高圧蒸気滅菌工程を含まない、請求項１〜９の何れか１項に記載の製造方法。
【発明の詳細な説明】
【技術分野】
【０００１】
本発明は、粘性の高い無菌の３次元培養用培地組成物を、濾過滅菌を用いて製造する方法に関するものである。
【背景技術】
【０００２】
脱アシル化ジェランガム（ＤＡＧ）等のアニオン性官能基を有する高分子化合物に代表される特定の化合物は、２価金属カチオン（例えばカルシウムイオン）等を介して集合することにより、水中で分散した三次元ネットワーク（不定型な構造体）を形成する。この三次元ネットワークを含む液体培地中で細胞を培養すると、この三次元ネットワークが細胞を浮遊させる担体として機能し、培地中の細胞は、この三次元ネットワークにトラップされ、沈まないため、振とう、回転操作等を要することなく、細胞を浮遊状態で均一に分散させたまま、培養する（浮遊静置培養する）ことが可能となる。また、液体培地の粘度を実質的に高めることなく、上述の三次元ネットワークを形成することが可能なため、該三次元ネットワークを含む培地組成物は、継代等における操作性にも優れている（特許文献１及び２）。この浮遊静置培養可能な培地組成物は、種々の細胞の増殖活性を亢進する等、様々な優れた特性を有しているので、再生医療、タンパク質等の大量生産等幅広い技術分野への応用が期待されている。【０００３】
以下、アニオン性官能基を有する高分子化合物などといった上記特定の化合物を「特定化合物」ともいい、該特定化合物同士を結びつける２価金属カチオン等の物質を「連結物質」ともいう。【０００４】
一方、メチルセルロースは、その水溶液が高い粘性を有することと、細胞に対する毒性を示さないことから、広く細胞培養用の培地への添加剤として使用されている。非特許文献１には、脱アシル化ジェランガムを含有する培地組成物を用いたヒト多能性幹細胞の浮遊培養において、該培地組成物にメチルセルロースを添加することにより、細胞の成長速度が向上することが報告されている。非特許文献２には、メチルセルロース含有液体培地中でヒト多能性幹細胞を分化させる方法が記載されている。メチルセルロース含油液体培地を用いると、ｉＰＳ細胞やＥＳ細胞等の多能性幹細胞の細胞塊（スフェア）の浮遊培養において、浮遊細胞塊の移動と密着を抑制して細胞塊同士の接着融合を防ぐことが容易となる。しかしながら、これらの文献においては、メチルセルロースの濃度が示されているのみで、培地にメチルセルロースを添加する手順や、メチルセルロースを含有する培地の滅菌方法に関しては何ら記載されていない。ＨＳＣ００１（Ｒ＆Ｄシステムズ社）は、市販されているメチルセルロース含有培地であって、３％（ｗ／ｖ）のメチルセルロースをＩＭＤＭ培地に溶解させたストック液として販売されている。ＨＳＣ００１の調製においては、メチルセルロース含有溶液の滅菌は、高圧蒸気滅菌（オートクレーブ）により実施されている。ＨＳＣ００１は非常に粘ちょうな液体であるので、他の液体培地と混合することが非常に煩雑である。
【先行技術文献】
【特許文献】
【０００５】
【特許文献１】国際公開第２０１４／０１７５１３号
【特許文献２】米国特許出願公開第２０１４／０１０６３４８ Ａ１号明細書
【非特許文献】
【０００６】
【非特許文献１】Stem Cell Reports, vol. 2, pages 734-745, 2014
【非特許文献２】Molecular and Cellular Biology, vol. 13, no. 1, pages 473-486, 1993
【発明の概要】
【発明が解決しようとする課題】
【０００７】
上述の通り、非特許文献１に開示された、脱アシル化ジェランガム及びメチルセルロースを含有する浮遊培養用の液状の培地組成物はオートクレーブにより滅菌されている。オートクレーブ滅菌は、培地中に混入した細菌を死滅させることができるが、細菌の死骸や、菌体の破壊によって遊離されるエンドトキシンが培地内に残存するリスクがある。また、培地の成分によっては、熱安定性が低く、オートクレーブで変性してしまうものもある。【０００８】
本発明の目的は、上記の問題を解決し、脱アシル化ジェランガム等の特定化合物が、カルシウムイオン等の連結物質を介して結びついてなる構造体、及びメチルセルロース等の増粘性多糖類を含有する無菌の液状の培地組成物を、オートクレーブ滅菌を要することなく、調製する方法を提供することである。
【課題を解決するための手段】
【０００９】
濾過滅菌は、オートクレーブを要することなく液体培地を滅菌する方法として、周知である。濾過滅菌を用いれば、調整過程で液体培地中に混入した細菌を、菌体を破壊することなく濾去することができるので、菌体の破壊により遊離されるエンドトキシンの混入を最小限に抑制することが出来る。そこで、脱アシル化ジェランガム等の特定化合物が、カルシウムイオン等の連結物質を介して結びついてなる構造体、及びメチルセルロースを含有する無菌の培地組成物を、濾過滅菌により調製しようと試みた。【００１０】
前記構造体は、液状の培地組成物中で分散した三次元ネットワークを形成しているので、該構造体を含有する液状の培地組成物を直接濾過滅菌に付しても、該構造物が濾過膜の孔を通過することができないか、孔を通過する際に該構造体が破壊され、細胞の浮遊静置培養が困難となってしまう。一方、特許文献１や２に記載された脱アシル化ジェランガムを含有する液状の培地組成物は、通常、無菌の液体培地又は濃縮液体培地と、無菌の脱アシル化ジェランガム水溶液とを混合することにより調製する。そこで、濃縮液体培地と、脱アシル化ジェランガム及びメチルセルロースの水溶液を、それぞれ別々に濾過滅菌した上で、混合することにより、脱アシル化ジェランガムが、カルシウムイオンを介して結びついてなる構造体、及びメチルセルロースを含有する無菌の培地組成物を、調製しようとした。しかしながら、上記方法では、脱アシル化ジェランガム及びメチルセルロースの水溶液におけるメチルセルロース濃度を、培地組成物中の最終濃度よりも高く調整する必要があるところ、高濃度でメチルセルロースを含有する水溶液は、粘性が高く、濾過膜を通過し難かった。そこで、この問題を解決すべく鋭意検討した結果、濃縮液体培地と脱アシル化ジェランガム水溶液の双方にメチルセルロースを溶解すれば、一方の溶液にメチルセルロースが偏在して粘性が過度に上昇することが回避され、双方の溶液を濾過滅菌し得ることを見出した。その結果、メチルセルロースを含有する濃縮液体培地と、脱アシル化ジェランガム及びメチルセルロースの水溶液を、それぞれ濾過滅菌した上で、２液を混合することにより、オートクレーブ滅菌を要することなく、脱アシル化ジェランガムが、カルシウムイオンを介して結びついてなる構造体、及びメチルセルロースを含有する無菌の液状の培地組成物を製造することに成功した。【００１１】
メチルセルロース粉末は、熱水中では非溶解状態のまま分散し、冷水中で溶解しやすい物性を有する。メチルセルロース粉末を冷水中に直接添加すると、「ダマ」が形成されてしまい、添加した量の多くが溶解せずに残ってしまう。そのため、メチルセルロース粉末を水に溶解する場合、一般的には、メチルセルロース粉末を熱水中に添加し、撹拌し、分散させて、熱いメチルセルロース懸濁液を得て、この懸濁液を撹拌しながら冷却して、メチルセルロースを溶解する。しかしながら、培地に熱不安定な成分が含まれる場合、熱した濃縮液体培地にメチルセルロース粉末を添加することができない。そこで、２５〜３７℃程度のぬるい濃縮液体培地にメチルセルロース粉末を添加し撹拌してみたが、メチルセルロースの一部が「ダマ」を形成してしまうため、メチルセルロースを懸濁した濃縮液体培地を、引き続き撹拌しながら冷却したとしても、メチルセルロースが完全に溶解するまでに３日程度の長い期間を要した。この条件では、濃縮液体培地にメチルセルロース粉末を溶解することはできるものの、濃縮液体培地を無菌が保証できない条件下に長い期間曝すこととなり、混入した細菌の繁殖を助長する虞がある。そこで、この問題を解決すべく鋭意検討した結果、冷却した高濃度のメチルセルロース水溶液予め調製しておき、これを冷却した濃縮液体培地と混合し、得られた混合液を冷却条件下で、撹拌することにより、濃縮液体培地に迅速にメチルセルロースを溶解することに成功した。これらの知見に基づき、更に検討を加え、本発明を完成させるに至った。【００１２】
本発明の主たる構成は、以下のとおりである。
［１］以下の工程を含む、無菌の液状の培地組成物の製造方法：
（Ｉ）下記（ｉ）の特定化合物及び増粘性多糖類を含有する第１の液体を濾過滅菌に付し、無菌の第１の液体を得ること；
（ＩＩ）下記（ｉｉ）の連結物質及び前記増粘性多糖類を含有する第２の液体を濾過滅菌に付し、無菌の第２の液体を得ること；及び
（ＩＩＩ）工程（Ｉ）で得られた無菌の第１の液体と、工程（ＩＩ）で得られた無菌の第２の液体とを混合し、前記特定化合物が前記連結物質を介して結びついてなる構造体及び前記増粘性多糖類を均一に分散した状態で含有する無菌の液状の培地組成物を形成すること：
（ｉ）２価金属カチオンを介して結びつくことにより細胞又は組織を浮遊させることができる構造体を形成することができる、アニオン性の官能基を有する高分子化合物である特定化合物、
（ｉｉ）２価金属カチオンである連結物質。
［２］前記（ｉｉ）の連結物質を含有する液体と、前記増粘性多糖類を含有する液体とを混合し、前記第２の液体を得ることを更に含む、［１］に記載の製造方法。
［３］前記液状の培地組成物中の増粘性多糖類濃度が、０．４２２％（ｗ／ｖ）以下のメチルセルロース濃度に相当する粘度を該液状の培地組成物に与える濃度である、［１］又は［２］に記載の製造方法。
［４］前記液状の培地組成物中の増粘性多糖類濃度が、０．２％（ｗ／ｖ）以上のメチルセルロース濃度に相当する粘度を該液状の培地組成物に与える濃度である、［３］に記載の製造方法。
［５］前記第１の液体及び前記第２の液体中の増粘性多糖類濃度が、０．４２２％（ｗ／ｖ）以下のメチルセルロース濃度に相当する粘度を該液体に与える濃度である、［３］又は［４］に記載の製造方法。
［６］前記第１の液体、前記第２の液体、及び前記液状の培地組成物中の増粘性多糖類濃度が、実質的に同一である、［１］〜［５］の何れかに記載の製造方法。
［７］前記増粘性多糖類がメチルセルロースである、［１］〜［６］の何れかに記載の製造方法。
［８］前記（ｉ）の特定化合物が脱アシル化ジェランガムであり、第１の液体が該脱アシル化ジェランガム及び前記増粘性多糖類を含有する水溶液であり、
前記（ｉｉ）の連結物質が、カルシウムイオンおよびマグネシウムイオンのうちの一方または両方であり、第２の液体が、カルシウムイオンおよびマグネシウムイオンのうちの一方または両方、及び前記増粘性多糖類を含有する液体培地であるか、または、該液体培地の濃縮液である、
［１］〜［７］の何れかに記載の製造方法。
［９］濾過滅菌に使用する濾過膜の孔径が０．２〜０．２２μｍである、［１］〜［８］の何れかに記載の製造方法。
［１０］高圧蒸気滅菌工程を含まない、［１］〜［９］の何れかに記載の製造方法。
【発明の効果】
【００１３】
本発明によれば、アシル化ジェランガム等の特定化合物が、カルシウムイオン等の連結物質を介して結びついてなる構造体、及びメチルセルロース等の増粘性多糖類を含有する無菌の液状の培地組成物を、オートクレーブ滅菌を要することなく、調製することができる。オートクレーブ滅菌は、細菌の死骸や、菌体の破壊によって遊離されるエンドトキシンが培地内に残存するリスクがあるが、本発明によれば、このリスクを低減することができる。【００１４】
また、本発明によれば、低温条件を維持したまま、迅速に、液体培地にメチルセルロースを溶解させることができるので、培地組成物調製の過程で、熱不安定な成分が失活したり、培地中に混入した細菌が繁殖したりするリスクを低減することができる。
【発明を実施するための形態】
【００１５】
本発明の製造方法は、下記（ｉ）の特定化合物及び増粘性多糖類を含有する無菌の第１の液体と、下記（ｉｉ）の連結物質及び前記増粘性多糖類を含有する無菌の第２の液体とを混合して、無菌の液状の培地組成物を製造する方法である。
（ｉ）２価金属カチオンを介して結びつくことにより細胞又は組織を浮遊させることができる構造体を形成することができる、アニオン性の官能基を有する高分子化合物である特定化合物、
（ｉｉ）２価金属カチオンである連結物質。
【００１６】
本発明の製造方法は、無菌の第１の液体及び無菌の第２の液体を、それぞれ濾過滅菌により調製することを特徴とする。濾過滅菌の使用により、オートクレーブ滅菌が不要となり、オートクレーブ滅菌に伴う、細菌の死骸や、菌体の破壊によって遊離されるエンドトキシンが培地内に残存するリスクを回避することができる。
【００１７】
また、本発明の製造方法は、第１の液体及び第２の液体の双方が増粘性多糖類を含有することを特徴とする。第１の液体及び第２の液体の双方に増粘性多糖類を溶解することにより、一方の溶液に増粘性多糖類が偏在して粘性が過度に上昇することが回避され、双方の溶液を濾過滅菌し得る。
【００１８】
先ず、前記（ｉ）の特定化合物及び増粘性多糖類を含有する第１の液体、前記（ｉｉ）の連結物質及び増粘性多糖類を含有する第２の液体、および、これらの液体の混合によって形成される液状の培地組成物（特定化合物が連結物質を介して結びついてなる構造体及び増粘性多糖類を均一に分散した状態で含有する液体）を、詳細に説明する。
【００１９】
〔第１の液体〕
第１の液体は、特定化合物として、２価金属カチオンを介して結びつくことにより細胞又は組織を浮遊させることができる構造体を形成することができる、アニオン性の官能基を有する高分子化合物を含有する。
アニオン性の官能基としては、カルボキシ基、スルホ基、リン酸基及びそれらの塩が挙げられ、カルボキシ基またはその塩が好ましい。本発明に用いられる高分子化合物には、前記アニオン性の官能基の群より選択される１種又は２種以上が含まれていてもよい。
【００２０】
本発明に用いられる高分子化合物の好ましい具体例としては、特に制限されるものではないが、単糖類（例えば、トリオース、テトロース、ペントース、ヘキソース、ヘプトース等）が１０個以上重合した多糖類が挙げられ、より好ましくは、アニオン性の官能基を有する酸性多糖類が挙げられる。ここにいう酸性多糖類とは、その構造中にアニオン性の官能基を有すれば特に制限されないが、例えば、ウロン酸（例えば、グルクロン酸、イズロン酸、ガラクツロン酸、マンヌロン酸）を有する多糖類、構造中の一部に硫酸基又はリン酸基を有する多糖類、或いはその両方の構造を持つ多糖類であって、天然から得られる多糖類のみならず、微生物により産生された多糖類、遺伝子工学的に産生された多糖類、或いは酵素を用いて人工的に合成された多糖類も含まれる。より具体的には、ヒアルロン酸、ジェランガム、脱アシル化ジェランガム（以下、ＤＡＧという場合もある）、ラムザンガム、ダイユータンガム、キサンタンガム、アルギン酸、カラギーナン、ザンタンガム、ローカストビーンガム、ヘキスロン酸、フコイダン、ペクチン、ペクチン酸、ペクチニン酸、ヘパラン硫酸、ヘパリン、ヘパリチン硫酸、ケラト硫酸、コンドロイチン硫酸、デルマタン硫酸、ラムナン硫酸及びそれらの塩からなる群より１種又は２種以上から構成される多糖類が例示される。多糖類は、好ましくは、ヒアルロン酸、ＤＡＧ、ダイユータンガム、キサンタンガム、カラギーナン又はそれらの塩であり、より好ましくは、ＤＡＧ又はその塩である。ＤＡＧはリン酸化したものを使用することもできる。当該リン酸化は公知の手法で行うことができる。
ここでいう塩とは、例えば、リチウム、ナトリウム、カリウムといったアルカリ金属の塩、カルシウム、バリウム、マグネシウムといったアルカリ土類金属の塩又はアルミニウム、亜鉛、銅、鉄、アンモニウム、有機塩基及びアミノ酸等の塩が挙げられる。
【００２１】
これらの高分子化合物（多糖類等）の重量平均分子量は、好ましくは１０，０００乃至５０，０００，０００であり、より好ましくは１００，０００乃至２０，０００，０００、更に好ましくは１，０００，０００乃至１０，０００，０００である。例えば、当該分子量は、ゲル浸透クロマトグラフィー（ＧＰＣ）によるプルラン換算で測定できる。
【００２２】
本発明においては、上記アニオン性の官能基を有する多糖類を単独で使用してもよいし、複数種（好ましくは２種）組み合わせて使用することができる。多糖類の組み合わせの種類は、２価金属カチオンを介して結びつくことにより上述の構造体を液体培地中に形成することができれば特に限定されないが、好ましくは、当該組合せは少なくともＤＡＧ又はその塩を含む。即ち、好適な多糖類の組合せには、ＤＡＧ又はその塩、及びＤＡＧ又はその塩以外のアニオン性の官能基を有する多糖類（例、キサンタンガム、アルギン酸、カラギーナン、ダイユータンガム、ローカストビーンガム又はそれらの塩）が含まれる。具体的な多糖類の組み合わせとしては、ＤＡＧとラムザンガム、ＤＡＧとダイユータンガム、ＤＡＧとキサンタンガム、ＤＡＧとカラギーナン、ＤＡＧとザンタンガム、ＤＡＧとローカストビーンガム、ＤＡＧとκ−カラギーナン、ＤＡＧとアルギン酸ナトリウム等が挙げられるが、これらに限定されない。
【００２３】
脱アシル化ジェランガムとは、１−３結合したグルコース、１−４結合したグルクロン酸、１−４結合したグルコース及び１−４結合したラムノースの４分子の糖を構成単位とする直鎖状の高分子多糖類であり、以下の一般式（Ｉ）において、Ｒ１、Ｒ２が共に水素原子であり、ｎは２以上の整数で表わされる多糖類である。ただし、Ｒ１がグリセリル基を、Ｒ２がアセチル基を含んでいてもよいが、アセチル基及びグリセリル基の含有量は、好ましくは１０％以下であり、より好ましくは１％以下である。
【００２４】
【化１】
2018079796.tif 000002
【００２５】
特定化合物は、化学合成法で得られたものであってもよいが、当該特定化合物が天然物である場合は、当該化合物を含有している各種植物、各種動物、各種微生物から慣用技術を用いて抽出及び分離精製することにより得られたものであってもよい。例えば、ジェランガムは、発酵培地で生産微生物を培養し、菌体外に生産された粘膜物を通常の精製方法にて回収し、乾燥、粉砕等の工程後、粉末状にすることにより製造することができる。また、脱アシル化ジェランガムの場合は、粘膜物を回収する際にアルカリ処理を施し、１−３結合したグルコース残基に結合したグリセリル基とアセチル基を脱アシル化した後に回収すればよい。ジェランガムの生産微生物の例としては、これに限定されるものではないが、スフィンゴモナス・エロディア（Ｓｐｈｉｎｇｏｍｏｎａｓ  ｅｌｏｄｅａ）及び当該微生物の遺伝子を改変した微生物が挙げられる。
脱アシル化ジェランガムの場合、市販のもの、例えば、三晶株式会社製「ＫＥＬＣＯＧＥＬ（シーピー・ケルコ社の登録商標）ＣＧ−ＬＡ」、三栄源エフ・エフ・アイ株式会社製「ケルコゲル（シーピー・ケルコ社の登録商標）」等を使用することができる。また、ネイティブ型ジェランガムとして、三栄源エフ・エフ・アイ株式会社製「ケルコゲル（シーピー・ケルコ社の登録商標）ＨＴ」等を使用することができる。
【００２６】
第１の液体は、上記特定化合物に加えて、増粘性多糖類を含有する。増粘性多糖類とは、水溶液（例、液体培地）に粘性を付与することができる多糖類をいう。本発明の製造方法により製造される液状の培地組成物は、適当な濃度で増粘性多糖類を含有することにより、適度な粘性を有し、浮遊培養における細胞塊の移動と細胞塊同士の密着が防がれる。ここで適度な粘性とは、培地交換を妨げないで細胞塊同士の接着が起こらない程度の粘度を意味する。増粘性多糖類としては、培地に上記の適度な粘度を付与し得るものであって、当該粘度を付与し得る濃度範囲において、細胞に悪影響を及ぼさない（細胞毒性がない）ものであれば、いかなる増粘性多糖類も使用することができる。例えば、セルロース、アガロースなどの多糖；メチルセルロース、エチルセルロース、ヒドロキシエチルセルロース、ヒドロキシプロピルセルロース、ヒドロキシエチルメチルセルロース、ヒドロキシプロピルメチルセルロース、ヒドロキシエチルエチルセルロース、ヒドロキシプロピルエチルセルロース、エチルヒドロキシエチルセルロース、ジヒドロキシプロピルセルロース、ヒドロキシエチルヒドロキシプロピルセルロースなどの多糖のエーテル；ヒアルロン酸、デンプンなどの生体高分子等が挙げられる。これら増粘性多糖類は単独で用いてもよいし、何種類かの増粘性多糖類の混合物として用いることもできる。好ましくは、メチルセルロース、カルボキシメチルセルロースまたはそれらの混合物、より好ましくはメチルセルロースを用いることができる。
【００２７】
好ましい態様において、第１の液体は、特定化合物としてＤＡＧ又はその塩、及び増粘性多糖類としてメチルセルロースを含有する。
【００２８】
第１の液体は、通常、特定化合物及び増粘性多糖類の溶液である。当該溶液のための溶媒は、特定化合物及び増粘性多糖類を溶解可能なものである限り、特に限定されないが、通常、水又は親水性溶媒であり、好ましくは水である。即ち、好ましい態様において第１の液体は、特定化合物及び増粘性多糖類の水溶液である。
【００２９】
第１の液体中に含有される特定化合物の濃度は、第２の液体と混合した際に、混合液中で、特定化合物が２価金属カチオンを介して結びつくことにより細胞又は組織を浮遊させることができる構造体を形成し、且つ該構造体が混合液中に均一に分散し、更に、最終的に得られる液状の培地組成物が、当該構造体を含むことにより細胞又は組織を浮遊培養可能である限り、特に限定されない。下に詳述した、細胞又は組織を浮遊培養可能な培地組成物中の特定化合物の濃度と、最終産物で得られる培地組成物の体積に対する、第１の液体の体積の比率から、第１の液体中の特定化合物の濃度を算出することが可能である。例えば、体積Ｖ１の第１の液体と、体積Ｖ２の第２の液体とを混合して、体積Ｖ１＋Ｖ２の液状の培地組成物を最終的に得る場合、当該液状の培地組成物中の特定化合物の濃度をＣＸ％（ｗ／ｖ）とするためには、第１の液体中の特定化合物の濃度を、ＣＸ×（Ｖ１＋Ｖ２）／Ｖ１％（ｗ／ｖ）とすればよい。
【００３０】
第１の液体中に含有される増粘性多糖類の濃度は、最終的に得られる液状の培地組成物が、培地交換を妨げないで細胞塊同士の接着が起こらない程度の粘度を有する限り、特に限定されない。下に詳述した、最終的に得られる液状の培地組成物中の増粘性多糖類の濃度、該液状の培地組成物の体積に対する、第１の液体の体積の比率、及び第２の液体中の増粘性多糖類の濃度から、第１の液体中の増粘性多糖類の濃度を算出することが可能である。例えば、体積Ｖ１の第１の液体（増粘性多糖類濃度ＣＹ１）と、体積Ｖ２の第２の液体（増粘性多糖類濃度ＣＹ２）とを混合して、体積Ｖ１＋Ｖ２の液状の培地組成物を最終的に得る場合、当該液状の培地組成物中の増粘性多糖類の濃度をＣＹ％（ｗ／ｖ）とするためには、
ＣＹ１×Ｖ１＋ＣＹ２×Ｖ２＝ＣＹ×（Ｖ１＋Ｖ２）
の式を満足するよう、第１の液体中の増粘性多糖類濃度ＣＹ１を調整すればよい。
【００３１】
第１の液体中の増粘性多糖類の濃度は、第１の液体が濾過滅菌に使用する濾過膜を通過し得る濃度に調整される。第１の液体中の増粘性多糖類の濃度の上限値は、増粘性多糖類の種類及び濾過膜の孔径により変動する。例えば、増粘性多糖類としてメチルセルロースを使用する場合、第１の液体中のメチルセルロース濃度は、好ましくは０．４２２％（ｗ／ｖ）以下である。他の増粘性多糖類を使用する場合であっても、当業者であれば、上記のメチルセルロース濃度（０．４２２％（ｗ／ｖ）以下）に相当する粘度を第１の液体に与える濃度を適宜設定することが出来る。第１の液体における増粘性多糖類濃度が、０．４２２％（ｗ／ｖ）以下のメチルセルロース濃度に相当する粘度を第１の液体に与える濃度であれば、０．２μｍ以上（例、０．２〜０．２２μｍ）の孔径の濾過膜を使用して、第１の液体をスムースに濾過滅菌し得る。
【００３２】
第１の液体中の２価金属カチオン濃度は、第１の液体中の特定化合物が、構造体を形成する濃度を下回る必要がある。２価金属カチオンとしては、カルシウムイオン、マグネシウムイオン、亜鉛イオン、マンガンイオン、鉄イオン、銅イオン等が挙げられる。特に、カルシウムイオンおよびマグネシウムイオンのうちの一方または両方（以下、「カルシウムイオンおよび／またはマグネシウムイオン」とも表現する）が、ＤＡＧ等の特定化合物の構造体形成に寄与する。
【００３３】
第１の液体には、特定化合物、増粘性多糖類、及び溶媒以外の因子が含まれていてもよい。該因子としては、生理的に許容可能な緩衝剤、塩、等張剤が挙げられるが、これらに限定されない。
【００３４】
第１の液体は、特定化合物及び増粘性多糖類を上記溶媒（例、水）に溶解することにより調製することができる。ここで、脱アシル化ジェランガム等のアニオン性の官能基を有する酸性多糖類は、一般的に、熱水に溶けやすく、冷水に溶けにくい。これに対して、メチルセルロース等の多糖のエーテルは、熱水中では非溶解状態のまま分散し、冷水中で溶解しやすいが、該エーテルの粉末を冷水中に直接添加すると、「ダマ」が形成されてしまい、添加した量の多くが溶解せずに残ってしまう。このような溶質の溶解特性の違いを考慮して、溶媒の温度や、特定化合物及び増粘性多糖類を溶媒に添加する順序を適切に工夫する必要がある。例えば、特定化合物（例、脱アシル化ジェランガム）を上記溶媒（例、水）に添加し、当該特定化合物が溶解可能な温度（例えば、６０℃以上、８０℃以上、９０℃以上）にて撹拌し、透明な状態になるまで溶解する。次に、この高温（例えば、６０℃以上、８０℃以上、９０℃以上）を維持した状態で、水溶液に増粘性多糖類（例、メチルセルロース）の粉末を添加し、撹拌することにより分散させる。その後、得られた懸濁液を低温（例、４℃以下且つ凝固点超）で、撹拌するか静置することにより、増粘性多糖類（例、メチルセルロース）を透明な状態になるまで溶解する。特定化合物の溶解は、オートクレーブ（例、１２１℃、２０分）にて行うこともできるが、オートクレーブにより破壊された菌体から遊離されるエンドトキシンの残存するリスクを回避する観点から、１００℃以下の温度で溶解させてもよい。脱２価金属カチオン処理をした特定化合物（ＤＡＧ等）を用いると、加熱を要することなく水に溶解するので、溶解操作が容易である。必要であれば、得られた特定化合物の溶液を、脱２価金属カチオン処理に付し、溶液中の２価金属カチオン濃度が構造体形成濃度を下回るようにする。必要に応じて、溶媒中に予め特定化合物及び増粘性多糖類以外の因子を加えておいてもよいし、得られた特定化合物及び増粘性多糖類の溶液に特定化合物及び増粘性多糖類以外の因子を加えてもよい。本発明の製造方法は、上述の様な第１の液体の調製工程を含んでいてもよい。
【００３５】
〔第２の液体〕
第２の液体は、連結物質として２価金属カチオンを含有する。２価金属カチオンとしては、カルシウムイオン、マグネシウムイオン、亜鉛イオン、マンガンイオン、鉄イオン、銅イオン等が挙げられる。２価金属カチオンの種類は、第１の液体中に含まれる特定化合物が、当該２価金属カチオンを介して結びつくことにより細胞又は組織を浮遊させることができる構造体を形成することが可能であれば特に限定されないが、好ましくはカルシウムイオンおよびマグネシウムイオンのうちの一方または両方であり、より好ましくはカルシウムイオンである。
【００３６】
第２の液体は、上記連結物質に加えて、増粘性多糖類を含有する。増粘性多糖類としては、上述のものを挙げることができる。増粘性多糖類は、好ましくは、メチルセルロース、カルボキシメチルセルロースまたはそれらの混合物であり、より好ましくはメチルセルロースである。好ましい態様において、第１の液体に含まれる増粘性多糖類の種類は、第２の液体に含まれる増粘性多糖類と同一である。好ましい態様において、第１の液体及び第２の液体は、増粘性多糖類としてメチルセルロースを含有する。
【００３７】
好ましい態様において、第２の液体は、連結物質としてカルシウムイオン及び／又はマグネシウムイオン、並びに増粘性多糖類としてメチルセルロースを含有する。
【００３８】
第２の液体は、通常、連結物質（即ち、２価金属カチオン）及び増粘性多糖類（例、メチルセルロース）の溶液である。当該溶液のための溶媒は、連結物質及び増粘性多糖類を溶解可能なものである限り、特に限定されないが、通常、水又は親水性溶媒であり、好ましくは水である。即ち、好ましい態様において第２の液体は、連結物質（即ち、２価金属カチオン）及び増粘性多糖類（例、メチルセルロース）の水溶液である。
【００３９】
第２の液体には、第１の液体と第２の液体とを混合し、最終的に得られる液状の培地組成物中の２価金属カチオン濃度が、第１の液体中の特定化合物が構造体を形成するのに十分となる量の２価金属カチオンが含まれる。
第２の液体中の２価金属カチオン濃度は、最終的に得られる液状の培地組成物中の２価金属カチオン濃度と、第１の液体と第２の液体との混合比から算出することができる。
【００４０】
第２の液体には、連結物質（即ち、２価金属カチオン）、増粘性多糖類、及び溶媒以外の因子が含まれていてもよい。該因子としては、意図した細胞（例えば、哺乳動物の多能性幹細胞）を培養するのに適した培地構成成分が挙げられる。当該培地構成成分としては、緩衝剤（炭酸緩衝剤、リン酸緩衝剤、ＨＥＰＥＳ等）、無機塩（ＮａＣｌ等）、各種アミノ酸、各種ビタミン（コリン、葉酸等）、糖類（グルコース等）、抗酸化剤（モノチオグリセロール等）、ピルビン酸、脂肪酸、血清、抗生物質、インシュリン、トランスフェリン、ラクトフェリン、コレステロール、各種サイトカイン（例えば、哺乳動物の多能性幹細胞を培養する場合には、ｂＦＧＦ、ＬＩＦ等の未分化維持因子）、各種ホルモン、各種増殖因子、各種細胞外マトリックス等を挙げることができるが、これらに限定されない。
【００４１】
好ましい態様において、第２の液体は、構造体形成濃度の２価金属カチオン（好ましくは、カルシウムイオンおよび／またはマグネシウムイオン）及び増粘性多糖類（例、メチルセルロース）を含有する液体培地であるか、または、液体培地の濃縮液である。
【００４２】
本発明によれば、たとえ第１の液体の特定化合物濃度が高くても（即ち、第１の液体に含まれる溶媒（水）の量が少なくても）、第１の液体と第２の液体とを好ましく混合することが可能である。よって、第１の液体の特定化合物濃度が高く、第１の液体が少量である場合には、第１の液体による第２の液体（液体培地）の希釈を無視することができるから、第２の液体は、濃縮液ではなく、薄めずそのまま使用できる液体培地であってよい。
【００４３】
一方、第１の液体の特定化合物濃度が比較的低い方が（即ち、第１の液体に含まれる溶媒（水）の量が比較的多い方が）、第１の液体と第２の液体とは容易に好ましく混ざり合う傾向にあり、構造体は好ましく分散し得る。よって、第１の液体の特定化合物濃度が低い場合（溶媒（水）の量が第２の液体にとって無視できない場合）には、第２の液体（液体培地）は、第１の液体によって希釈されることを考慮して、混合後に好ましい液体培地となるような濃縮液であることが好ましい。
【００４４】
第２の液体は、２価金属カチオン（好ましくは、カルシウムイオンおよび／またはマグネシウムイオン）、増粘性多糖類（例、メチルセルロース）及び水に加えて、意図した細胞を培養するのに適した培地構成成分を含有する。一般的に使用される細胞培養用液体培地中のカルシウムイオン濃度の範囲は０．１〜２．０ｍＭ程度、マグネシウムイオン濃度は０．１〜１．０ｍＭ程度であるので、ＤＡＧ等の特定化合物による構造体形成に十分である。第２の液体における、２価金属カチオン（好ましくは、カルシウムイオンおよび／またはマグネシウムイオン）の濃度は、第１の液体との混合比を考慮し、最終的に得られる液状の培地組成物中の２価金属カチオン濃度が、構造体形成濃度となるように調整される。他の連結物質についても同様である。また、第２の液体における、意図した細胞を培養するのに適した培地構成成分の濃度は、第１の液体との混合比を考慮し、最終的に得られる液状の培地組成物中の培地構成成分の濃度が、意図した細胞を培養するのに適した濃度範囲内となるように調整される。例えば、体積Ｖ１の第１の液体と、体積Ｖ２の第２の液体とを混合して、体積Ｖ１＋Ｖ２の液状の培地組成物を最終的に得る場合、当該液状の培地組成物中の２価金属カチオンの濃度をＣｉとするためには、第２の液体中の２価金属カチオンの濃度を、Ｃｉ×（Ｖ１＋Ｖ２）／Ｖ２とすればよい。他の連結物質についても同様である。同様に、体積Ｖ１の第１の液体と、体積Ｖ２の第２の液体とを混合して、体積Ｖ１＋Ｖ２の液状の培地組成物を最終的に得る場合、当該液状の培地組成物中の培地構成成分の濃度をＣｍとするためには、第２の液体中の培地構成成分の濃度を、Ｃｍ×（Ｖ１＋Ｖ２）／Ｖ２とすればよい。
【００４５】
第２の液体中に含有される増粘性多糖類の濃度は、最終的に得られる液状の培地組成物が、培地交換を妨げないで細胞塊同士の接着が起こらない程度の粘度を有する限り、特に限定されない。下に詳述した、最終的に得られる液状の培地組成物中の増粘性多糖類の濃度、該液状の培地組成物の体積に対する、第２の液体の体積の比率、及び第１の液体中の増粘性多糖類の濃度から、第２の液体中の増粘性多糖類の濃度を算出することが可能である。例えば、体積Ｖ１の第１の液体（増粘性多糖類濃度ＣＹ１）と、体積Ｖ２の第２の液体（増粘性多糖類濃度ＣＹ２）とを混合して、体積Ｖ１＋Ｖ２の液状の培地組成物を最終的に得る場合、当該液状の培地組成物中の増粘性多糖類の濃度をＣＹ％（ｗ／ｖ）とするためには、
ＣＹ１×Ｖ１＋ＣＹ２×Ｖ２＝ＣＹ×（Ｖ１＋Ｖ２）
の式を満足するよう、第２の液体中の増粘性多糖類濃度ＣＹ２を調整すればよい。
【００４６】
第２の液体中の増粘性多糖類の濃度は、第２の液体が濾過滅菌に使用する濾過膜を通過し得る濃度に調整される。第２の液体中の増粘性多糖類の濃度の上限値は、増粘性多糖類の種類及び濾過膜の孔径により変動する。例えば、増粘性多糖類としてメチルセルロースを使用する場合、第２の液体中のメチルセルロース濃度は、好ましくは０．４２２％（ｗ／ｖ）以下である。他の増粘性多糖類を使用する場合であっても、当業者であれば、上記のメチルセルロース濃度（０．４２２％（ｗ／ｖ）以下）に相当する粘度を第１の液体に与える濃度を適宜設定することが出来る。第２の液体における増粘性多糖類濃度が、０．４２２％（ｗ／ｖ）以下のメチルセルロース濃度に相当する粘度を第２の液体に与える濃度であれば、０．２μｍ以上（例、０．２〜０．２２μｍ）の孔径の濾過膜を使用して、第２の液体をスムースに濾過滅菌し得る。
【００４７】
本態様においては、本発明の製造方法により、第１の液体と第２の液体を混合することにより、第１の液体に含まれていた特定化合物が第２の液体に含まれていた連結物質を介して結びついてなる構造体及び増粘性多糖類を均一に分散した状態で含む、目的とする液状の培地組成物を得ることができる。
【００４８】
好適な態様において、本発明の製造方法により製造される液状の培地組成物中に含有される特定化合物の９０モル％以上（好ましくは、９５モル％以上、より好ましくは９９モル％以上、最も好ましくは１００モル％）は、第１の液体に由来し、該培地組成物中に含有される２価金属カチオンの９０モル％以上（好ましくは、９５モル％以上、より好ましくは９９モル％以上、最も好ましくは１００モル％）は、第２の液体に由来する。
【００４９】
第２の液体は、連結物質及び増粘性多糖類を上記溶媒（例、水）に溶解することにより調製することができる。一態様において、第２の液体は、連結物質を含有する意図した細胞を培養するのに適した培地構成成分及び増粘性多糖類を上記溶媒（例、水）に溶解することにより調製する。第２の液体の調製に際して、連結物質（連結物質を含有する培地構成成分）及び増粘性多糖類を溶媒に添加する手順は特に限定されない。例えば、連結物質を含有する培地構成成分を水に溶解して、液体培地又はその濃縮物（濃縮液体培地）を得て、ここに増粘性多糖類の粉末を添加して溶解してもよい。しかしながら、メチルセルロース等の多糖のエーテルは、熱水中では非溶解状態のまま分散し、冷水中で溶解しやすいが、該エーテルの粉末を冷水中に直接添加すると、「ダマ」が形成されてしまい、添加した量の多くが溶解せずに残ってしまう。そのため、メチルセルロース等の多糖のエーテルを水に溶解する場合、一般的には、該多糖のエーテルの粉末を熱水中に添加し、撹拌し、分散させて、熱い多糖のエーテルの懸濁液を得て、この懸濁液を撹拌しながら冷却して、メチルセルロースを溶解する。しかしながら、細胞培養用の培地は、多くの場合、熱不安定な成分を含むため、これを加熱することは推奨されない。２５〜３７℃程度に温めた液体培地やその濃縮物に、メチルセルロース等の多糖のエーテルの粉末を添加し撹拌すると、該粉末の一部が「ダマ」を形成してしまうため、懸濁液を、引き続き撹拌しながら冷却したとしても、該多糖のエーテルが完全に溶解するまでに長い期間を要してしまう。また、無菌が保証されない条件下で液体培地やその濃縮物を２５〜３７℃程度に一度温めた上で、これを長期間放置するのは、混入した細菌の繁殖を助長する虞もある。そこで、連結物質（連結物質を含有する培地構成成分）を含有する液体（例、液体培地又はその濃縮物）と、増粘性多糖類を含有する液体（例、増粘性多糖類の水溶液）とを混合することにより、第２の液体を調製するのが好ましい。この方法によれば、無菌が保証されない条件下で液体培地又はその濃縮物を温める必要がなく、冷却条件（例、０〜４℃）を維持したまま、迅速に第２の液体を調製することができるので、混入した細菌の繁殖のリスクを最小限に抑制することができる。一態様において、冷却した（例、０〜４℃）連結物質（連結物質を含有する培地構成成分）を含有する液体（例、液体培地又はその濃縮物）と、冷却した（例、０〜４℃）増粘性多糖類を含有する液体（例、増粘性多糖類の水溶液）とを、冷却条件（例、０〜４℃）にて混合する。２液が良好に混合して、均一な溶液となるよう、撹拌しながら２液を混合することが好ましい。液体同士の混合なので、短期間で均一な第２の溶液を得ることができる。混合時間は、例えば２４時間以内、好ましくは１２時間以内である。連結物質（連結物質を含有する培地構成成分）を含有する液体（例、液体培地又はその濃縮物）は、冷却した溶媒（例、水）に、連結物質（連結物質を含有する培地構成成分）を溶解することにより調製することができる。増粘性多糖類を含有する液体（例、増粘性多糖類の水溶液）は、熱した溶媒（例、水）に、増粘性多糖類を添加し、分散させた上で、得られた懸濁液を撹拌しながら冷却し、増粘性多糖類を溶媒（例、水）に溶解させることにより得ることが出来る。好ましい態様において、増粘性多糖類を含有する液体には、当該増粘性多糖類以外に、細菌の繁殖を助長する栄養素が含まれない。本発明の製造方法は、上述の様な第２の液体の調製工程を含んでいてもよい。
【００５０】
〔液状の培地組成物〕
本発明の製造方法により得ることができる液状の培地組成物は、第１の液体に含まれていた特定化合物が第２の液体に含まれていた連結物質（即ち、２価金属カチオン）を介して結びついてなる構造体を含有し、且つ該培地組成物中に該構造体が均一に分散されているので、当該培地組成物を用いると、浮遊状態を維持したまま、細胞や組織を培養することが可能である。
【００５１】
培養の対象となる細胞や組織が由来する生物の種類は、特に限定されず、動物（昆虫、魚類、両生類、爬虫類、鳥類、汎甲殻類、六脚類、哺乳類等）のみならず、植物も含まれる。
【００５２】
一態様において、培養の対象となる細胞は、足場依存性の細胞である。本発明の製造方法により得ることができる液状の培地組成物を用いると、足場依存性の細胞を、足場となる担体を用いることなく、浮遊状態を維持したまま、培養することが可能である。一態様において、培養の対象となる細胞は、哺乳動物の多能性幹細胞である。好ましい態様において、哺乳動物の多能性幹細胞の細胞塊（スフェア）が培養対象である。
【００５３】
本発明において、細胞及び／又は組織の浮遊とは、培養容器に対して細胞及び／又は組織が底面に対し接触はし得るが付着しない状態（非接着）であることをいう。更に、本発明において、細胞及び／又は組織を増殖、分化或いは維持させる際、液体の培地組成物に対する外部からの圧力や振動或いは当該組成物中での振とう、回転操作等を伴わずに細胞及び／又は組織が当該液状の培地組成物中で均一に分散しなおかつ浮遊状態にある状態を「浮遊静置」といい、当該状態で細胞及び／又は組織を培養することを「浮遊静置培養」という。また、「浮遊静置」において浮遊させることのできる期間としては、５分以上、１時間以上、２４時間以上、４８時間以上、７日以上等が含まれるが、浮遊状態を保つ限りこれらの期間に限定されない。
【００５４】
本発明の製造方法により得ることができる液状の培地組成物は、細胞や組織の維持や培養が可能な温度範囲（例えば、０〜４０℃）の少なくとも１点において、細胞及び／又は組織の浮遊静置が可能である。本発明により得ることができる液状の培地組成物は、好ましくは２５〜３７℃の温度範囲の少なくとも１点において、最も好ましくは３７℃において、細胞及び／又は組織の浮遊静置が可能である。
【００５５】
浮遊静置が可能か否かは、例えば、培養対象の細胞を、２×１０４ｃｅｌｌｓ／ｍＬの濃度で、評価対象の培地組成物中に均一に分散させ、１５ｍＬコニカルチューブ中に１０ｍＬ注入し、少なくとも５分以上（例、１時間以上、２４時間以上、４８時間以上、７日以上）、４℃〜１０℃程度の温度下で静置し、当該細胞の浮遊状態が維持されるか否かを観察することにより、評価することができる。全細胞のうちの７０％以上が浮遊状態の場合、浮遊状態が維持されたと結論できる。細胞に代えて、ポリスチレンビーズ（Ｓｉｚｅ  ５００−６００μｍ、Ｐｏｌｙｓｃｉｅｎｃｅｓ  Ｉｎｃ．製）に代替して評価してもよい。
【００５６】
本発明の製造方法により得ることができる液状の培地組成物中の特定化合物の濃度は、特定化合物の種類に依存し、特定化合物が上述の構造体を液状の培地組成物中に形成し、細胞及び／又は組織を均一に浮遊させる（好ましくは浮遊静置させる）ことのできる範囲で、適宜設定することができる。例えば、ＤＡＧの場合、０．００１％乃至１．０％（ｗ／ｖ）、好ましくは０．００３％乃至０．５％（ｗ／ｖ）、より好ましくは０．００５％乃至０．３％（ｗ／ｖ）、更に好ましくは０．０１％乃至０．０５％（ｗ／ｖ）、最も好ましくは、０．０１％乃至０．０３％（ｗ／ｖ）である。キサンタンガムの場合、０．００１％乃至５．０％（ｗ／ｖ）、好ましくは０．０１％乃至１．０％（ｗ／ｖ）、より好ましくは０．０５％乃至０．５％（ｗ／ｖ）、最も好ましくは、０．１％乃至０．２％（ｗ／ｖ）である。κ−カラギーナンおよびローカストビーンガム混合系の場合、両化合物の総和として、０．００１％乃至５．０％（ｗ／ｖ）、好ましくは０．００５％乃至１．０％（ｗ／ｖ）、より好ましくは０．０１％乃至０．１％（ｗ／ｖ）、最も好ましくは、０．０３％乃至０．０５％（ｗ／ｖ）である。ネイティブ型ジェランガムの場合、０．０５％乃至１．０％(ｗ／ｖ)、好ましくは、０．０５％乃至０．１％(ｗ／ｖ)である。
【００５７】
特定化合物として上記多糖類を複数種（好ましくは２種）組み合わせて使用する場合、当該多糖類の濃度は、当該多糖類の組み合わせが上述の構造体を液状の培地組成物中に形成し、細胞及び／又は組織を均一に浮遊させる（好ましくは浮遊静置させる）ことのできる範囲で、適宜設定することができる。例えば、ＤＡＧ又はその塩と、ＤＡＧ又はその塩以外の多糖類との組合せを用いる場合、ＤＡＧ又はその塩の濃度としては０．００５〜０．０２％（ｗ／ｖ）、好ましくは０．０１〜０．０２％（ｗ／ｖ）が例示され、ＤＡＧ又はその塩以外の多糖類の濃度としては、０．０００１〜０．４％（ｗ／ｖ）、好ましくは０．００５〜０．４％（ｗ／ｖ）、より好ましくは０．１〜０．４％（ｗ／ｖ）が例示される。具体的な濃度範囲の組合せとしては、以下が例示される。
ＤＡＧ又はその塩：０．００５〜０．０２％（好ましくは０．０１〜０．０２％）（ｗ／ｖ）
ＤＡＧ以外の多糖類
キサンタンガム：０．１〜０．４％（ｗ／ｖ）
アルギン酸ナトリウム：０．０００１〜０．４％（ｗ／ｖ）（好ましくは、０．１〜０．４％（ｗ／ｖ））
ネイティブジェランガム：０．０００１〜０．４％（ｗ／ｖ）
ローカストビーンガム：０．１〜０．４％（ｗ／ｖ）
カラギーナン：０．０５〜０．１％（ｗ／ｖ）
ダイユータンガム：０．０５〜０．１％（ｗ／ｖ）
【００５８】
一態様において、脱アシル化ジェランガム又はその塩と、二価金属カチオン媒体中でランダムコイル状態を維持し、かつ二価金属イオンを介して架橋できる酸性多糖類又はその塩を、組み合わせて、特定化合物として用いる。該酸性多糖類は、好ましくは、アルギン酸、ペクチン及びペクチン酸からなる群から選択されるいずれかであり、より好ましくはアルギン酸である。塩としては、リチウム、ナトリウム、カリウムといったアルカリ金属の塩；カルシウム、バリウム、マグネシウムといったアルカリ土類金属の塩；アルミニウム、亜鉛、銅、鉄等の塩；アンモニウム塩等が挙げられるが、好ましくはナトリウム塩である。該酸性多糖類又はその塩としては、アルギン酸ナトリウムが好適に用いられる。本態様において、本発明の製造方法により得ることができる液状の培地組成物中の脱アシル化ジェランガム又はその塩の濃度は、例えば０．００２〜０．０１（ｗ／ｖ）％、好ましくは０．００２〜０．００９（ｗ／ｖ）％、より好ましくは０．００３〜０．００９（ｗ／ｖ）％であり、前記酸性多糖類又はその塩（例、アルギン酸ナトリウム）の濃度は、例えば、０．００４〜０．１（ｗ／ｖ）％、好ましくは０．００４〜０．０２（ｗ／ｖ）％、より好ましくは０．００４〜０．０１５（ｗ／ｖ）％であり、更に好ましくは０．００５〜０．０１５（ｗ／ｖ）％である。
【００５９】
なお該濃度は、以下の式で算出できる。
濃度［％（ｗ／ｖ）］＝特定化合物の重量（ｇ）／培地組成物の体積（ｍＬ）×１００
【００６０】
また、本発明の製造方法により得ることができる液状の培地組成物は、増粘性多糖類を含有する。増粘性多糖類としては、上述のものを挙げることができる。増粘性多糖類は、好ましくは、メチルセルロース、カルボキシメチルセルロースまたはそれらの混合物であり、より好ましくはメチルセルロースである。
【００６１】
本発明の製造方法により製造される液状の培地組成物は、適当な濃度で増粘性多糖類を含有することにより、適度な粘性を有し、浮遊培養における細胞塊の移動と細胞塊同士の密着が防がれる。ここで適度な粘性とは、培地交換を妨げないで細胞塊同士の接着が起こらない程度の粘度を意味する。例えば、増粘性多糖類としてメチルセルロースを使用する場合、本発明の製造方法により製造される液状の培地組成物中のメチルセルロース濃度は、通常０．４２２％（ｗ／ｖ）以下であり、例えば０．２〜０．４２２％（ｗ／ｖ）、好ましくは０．２１１〜０．４２２％（ｗ／ｖ）、より好ましくは０．２６〜０．３５％（ｗ／ｖ）、更に好ましくは０．２８〜０．３２％（ｗ／ｖ）（例、０．３％（ｗ／ｖ））である。他の増粘性多糖類を使用する場合も、当業者であれば、上記の適度な培地組成物粘度を得るために、上記のメチルセルロース濃度に相当する粘度を液状の培地組成物に与える増粘性多糖類濃度を適宜設定することができる。
【００６２】
好ましい態様において、特定化合物は脱アシル化ジェランガム又はその塩であり、連結物質はカルシウムイオン及び／又はマグネシウムイオン（好ましくは、カルシウムイオン）であり、増粘性多糖類はメチルセルロースである。本発明の製造方法により製造される液状の培地組成物における脱アシル化ジェランガム又はその塩の濃度は、例えば、０．００１％乃至１．０％（ｗ／ｖ）、好ましくは０．００３％乃至０．５％（ｗ／ｖ）、より好ましくは０．００５％乃至０．３％（ｗ／ｖ）、更に好ましくは０．０１％乃至０．０５％（ｗ／ｖ）、最も好ましくは、０．０１％乃至０．０３％（ｗ／ｖ）である。本発明の製造方法により製造される液状の培地組成物におけるカルシウムイオン及び／又はマグネシウムイオンの濃度は、脱アシル化ジェランガムが２価金属カチオンを介して結びつくことにより細胞又は組織を浮遊させることができる構造体を形成する濃度である。一般的に使用される細胞培養用液体培地中のカルシウムイオン濃度の範囲は０．１〜２．０ｍＭ程度、マグネシウムイオン濃度は０．１〜１．０ｍＭ程度であるので、ＤＡＧ等の特定化合物による構造体形成に十分である。本発明の製造方法により製造される液状の培地組成物中のメチルセルロース濃度は、通常０．４２２％（ｗ／ｖ）以下であり、例えば０．２〜０．４２２％（ｗ／ｖ）、好ましくは０．２１１〜０．４２２％（ｗ／ｖ）、より好ましくは０．２６〜０．３５％（ｗ／ｖ）、更に好ましくは０．２８〜０．３２％（ｗ／ｖ）（例、０．３％（ｗ／ｖ））である。
【００６３】
本発明の製造方法により得られる液状の培地組成物を用いると、細胞や組織の障害や機能喪失を引き起こすリスクのある振とうや回転等の操作を伴わずに細胞及び／又は組織を浮遊状態にて培養することができる。更に、当該培地組成物を用いると、培養の際、容易に培地を交換することができる上に、培養した細胞及び／又は組織を容易に回収することもできる。当該培地組成物を用いると、従来プレート上で単層で、細胞容器に接着した状態での培養を要していた細胞を、浮遊状態にて培養することができるので、接着性の細胞をその機能を損なうことなく効率的に大量に調製することができる。
【００６４】
第１の液体と第２の液体との混合液は、それ自体が、製造目的の培地組成物であってもよいが、該混合液に添加物をさらに加えることで製造目的の培地組成物となるものであってもよい。
【００６５】
次に、本発明の製造方法を詳細に説明する。
本発明の製造方法は、上述の第１の液体及び第２の液体を濾過滅菌に付し、無菌の第１の液体及び無菌の第２の液体を得ることを含む。濾過滅菌の使用により、オートクレーブ滅菌が不要となり、オートクレーブ滅菌に伴う、細菌の死骸や、菌体の破壊によって遊離されるエンドトキシンが培地内に残存するリスクを回避することができる。濾過滅菌に使用する濾過膜としては、液体培地の濾過滅菌用に市販されているものを使用することができる。濾過膜の孔径は、通常０．１〜０．８μｍ、好ましくは０．２〜０．８μｍ、より好ましくは０．２〜０．４５μｍ、更に好ましくは０．２〜０．２２μｍである。
【００６６】
また、本発明の製造方法は、第１の液体及び第２の液体の双方が増粘性多糖類を含有することを特徴とする。第１の液体及び第２の液体の双方に増粘性多糖類を溶解することにより、一方の溶液に増粘性多糖類が偏在して粘性が過度に上昇することが回避され、双方の溶液を濾過滅菌し得る。第１の液体及び第２の液体における増粘性多糖類の濃度は、それぞれの液体が濾過滅菌に使用する濾過膜を通過し得る濃度に調整される。第１の液体及び第２の液体における増粘性多糖類の濃度の上限値は、増粘性多糖類の種類及び濾過膜の孔径により変動する。例えば、増粘性多糖類としてメチルセルロースを使用する場合、第１の液体及び第２の液体におけるメチルセルロース濃度は、それぞれ、好ましくは０．４２２％（ｗ／ｖ）以下である。他の増粘性多糖類を使用する場合であっても、当業者であれば、上記のメチルセルロース濃度（０．４２２％（ｗ／ｖ）以下）に相当する粘度を各液体に与える濃度を適宜設定することが出来る。第１の液体及び第２の液体における増粘性多糖類濃度が、０．４２２％（ｗ／ｖ）以下のメチルセルロース濃度に相当する粘度を各液体に与える濃度であれば、各溶液は０．２μｍ以上（例、０．２〜０．８μｍ、好ましくは、０．２〜０．４５μｍ、より好ましくは０．２〜０．２２μｍ）の孔径の濾過膜をスムースに通過し、滅菌され得る。
【００６７】
第１の液体と第２の液体の増粘性多糖類濃度の差は特に限定されないが、該濃度差が小さいほど、２液がよりスムースに混合し、均一な液状の培地組成物となるので好ましい。第１の液体と第２の液体の増粘性多糖類濃度の差は、一方の濃度を１００％としたとき、例えば、±３０％以下、好ましくは±２０％以下、より好ましくは±１０％以下、更に好ましくは±５％以下である。
【００６８】
第１の液体と第２の液体の体積混合比率は、第１の液体の体積１００に対して、第２の液体の体積が通常５０〜２００、好ましくは６０〜１６６、より好ましくは７０〜１４２、更に好ましくは８０〜１２５、より更に好ましくは９０〜１１１（例えば、１００）である。
【００６９】
更に、濾過滅菌により得られた無菌の第１の液体と、濾過滅菌により得られた無菌の第２の液体とを混合し、前記特定化合物が前記連結物質を介して結びついてなる構造体及び前記増粘性多糖類を均一に分散した状態で含有する無菌の液状の培地組成物を得る。第１の液体と第２の液体とを混合する手順は、特に限定されず、第１の液体に対して第２の液体を添加してもよく、第２の液体に対して第１の液体を添加してもよいが、第２の液体に対して第１の液体を添加することにより、混合時に偏在した前記構造体による固形ゲルの形成を効果的に抑制することができる。例えば、第１の液体と第２の液体のうちのいずれか一方の液体（好ましくは、第２の液体）を滅菌用濾過膜を通して先に無菌の容器に入れておき、次に他方の液体（好ましくは、第１の液体）を滅菌用濾過膜を通して当該容器内に注入することにより、両者を混合する。
【００７０】
第１の液体と第２の液体が速やかに混合し、特定化合物同士が２価金属カチオン等の連結物質を介して連結することにより形成された構造体が局所に偏在して形成されず、該構造体が増粘性多糖類が液状の培地組成物中に均一に分散し得るように、適切な方法で撹拌しながら、第１の液体と第２の液体を混合するのが好ましい。撹拌の方法としては、ピペッティング、ボルテックス、転倒混和等の手動での撹拌、マグネチックスターラー、メカニカルスターラー、ホモミキサー、ホモジナイザー等の機器を用いた撹拌等を挙げることができるが、これらに限定されない。
【００７１】
一態様において、以下の要領で、本発明の方法により、第１の液体と、第２の液体とを混合して、液状の培地組成物を得る。
第１の液体：      体積  Ｖ１
増粘性多糖類濃度    ＣＹ１
第２の液体：      体積  Ｖ２
増粘性多糖類濃度    ＣＹ２
液状の培地組成物：体積                Ｖ１＋Ｖ２
特定化合物濃度      ＣＸ
増粘性多糖類濃度    ＣＹ
連結物質濃度        ＣＺ
【００７２】
この場合、第１の液体における特定化合物濃度は、ＣＸ×（Ｖ１＋Ｖ２）／Ｖ１と算出することができる。また、第２の液体における連結物質濃度は、ＣＺ×（Ｖ１＋Ｖ２）／Ｖ２と算出することができる。
【００７３】
第１の液体及び第２の液体中の増粘性多糖類濃度は、それぞれ、
ＣＹ１×Ｖ１＋ＣＹ２×Ｖ２＝ＣＹ×（Ｖ１＋Ｖ２）
の式を満足するよう、調整される。ここで、第１の液体及び第２の液体が、濾過滅菌に使用する濾過膜を通過し得るよう、ＣＹ１及びＣＹ２は、０．４２２％（ｗ／ｖ）以下のメチルセルロース濃度に相当する粘度を液体に与える増粘性多糖類濃度とすることが好ましい。従って、ＣＹも０．４２２％（ｗ／ｖ）以下のメチルセルロース濃度に相当する粘度を液体に与える増粘性多糖類濃度とすることが好ましい。
【００７４】
ＣＹ１とＣＹ２の差は、例えば、±３０％以下（即ち、ＣＹ１＝０．７×ＣＹ２〜１．３×ＣＹ２）、好ましくは±２０％以下、より好ましくは±１０％以下、更に好ましくは±５％以下である。
【００７５】
好ましい態様において、ＣＹ１、ＣＹ２、及びＣＹが実質的に同一である。「実質的に同一」とは、差異が±５％以下であることをいう。
【００７６】
Ｖ１を１００としたとき、Ｖ２は通常５０〜２００、好ましくは６０〜１６６、より好ましくは７０〜１４２、更に好ましくは８０〜１２５、より更に好ましくは９０〜１１１（例えば、１００）である。
【００７７】
好ましい態様において、特定化合物としてＤＡＧ又はその塩を用い、連結物質としてカルシウムイオンを用い、増粘性多糖類としてメチルセルロースを用いる。第１の液体は、ＤＡＧ又はその塩、及びメチルセルロースの水溶液である。第２の液体は、カルシウムイオン及びメチルセルロースを含有する液体培地の濃縮液である。第２の液体は、好ましくは、カルシウムイオンを含有する液体培地の濃縮液と、メチルセルロースの水溶液とを混合することにより得られたものである。該混合は、好ましくは冷却条件下（例、０〜４℃）にて行われる。第１の液体及び第２の液体は、０．２〜０．８μｍ、好ましくは、０．２〜０．４５μｍ、より好ましくは０．２〜０．２２μｍの孔径の濾過膜を通過させることにより滅菌され、無菌の第１の液体と、無菌の第２の液体とを混合することにより、ＤＡＧがカルシウムイオンを介して結びついてなる構造体及びメチルセルロースを均一に分散した状態で含有する無菌の液状の培地組成物を得る。第１の液体と第２の液体の体積混合比は、上記したとおり、第１の液体の体積（Ｖ１）１００に対して、第２の液体の体積（Ｖ２）が５０〜２００、好ましくは６０〜１６６、より好ましくは７０〜１４２、更に好ましくは８０〜１２５、より更に好ましくは９０〜１１１（例えば、１００）である。混合の結果として得られる液状の培地組成物中のＤＡＧ濃度は、好ましくは０．０１％〜０．０５％（ｗ／ｖ）、最も好ましくは、０．０１％〜０．０３％（ｗ／ｖ）である。混合の結果として得られる液状の培地組成物中のカルシウムイオン濃度は、ＤＡＧが構造体を形成する濃度であり、通常、０．１〜２．０ｍＭ程度である。混合の結果として得られる液状の培地組成物中の培地構成成分の濃度は、意図した細胞（例、哺乳動物細胞）を培養するのに適した濃度範囲内である。混合の結果として得られる液状の培地組成物中のメチルセルロース濃度は、通常０．４２２％（ｗ／ｖ）以下であり、例えば０．２〜０．４２２％（ｗ／ｖ）、好ましくは０．２１１〜０．４２２％（ｗ／ｖ）、より好ましくは０．２６〜０．３５％（ｗ／ｖ）、更に好ましくは０．２８〜０．３２％（ｗ／ｖ）（例、０．３％（ｗ／ｖ））である。
第１の液体中のＤＡＧ濃度は、上述の混合の結果として得られる液状の培地組成物中のＤＡＧ濃度に、（Ｖ１＋Ｖ２）／Ｖ１（即ち、１５０／１００〜３００／１００、好ましくは、１６０／１００〜２６６／１００、より好ましくは１７０／１００〜２４２／１００、更に好ましくは１８０／１００〜２２５／１００、より更に好ましくは１９０／１００〜２１１／１００（例えば、２００／１００））を乗じて得られる濃度である。
第２の液体中のカルシウムイオン濃度は、上述の混合の結果として得られる液状の培地組成物中のカルシウムイオン濃度に、（Ｖ１＋Ｖ２）／Ｖ２（即ち、１５０／５０〜３００／２００、好ましくは、１６０／６０〜２６６／１６６、より好ましくは１７０／７０〜２４２／１４２、更に好ましくは１８０／８０〜２２５／１２５、より更に好ましくは１９０／９０〜２１１／１１１（例えば、２００／１００））を乗じて得られる濃度である。
第２の液体中の培地構成成分の濃度は、上述の混合の結果として得られる液状の培地組成物中の培地構成成分の濃度に、（Ｖ１＋Ｖ２）／Ｖ２（即ち、１５０／５０〜３００／２００、好ましくは、１６０／６０〜２６６／１６６、より好ましくは１７０／７０〜２４２／１４２、更に好ましくは１８０／８０〜２２５／１２５、より更に好ましくは１９０／９０〜２１１／１１１（例えば、２００／１００））を乗じて得られる濃度である。
第１の液体及び第２の液体中のメチルセルロース濃度は、それぞれ、
ＣＹ１×Ｖ１＋ＣＹ２×Ｖ２＝ＣＹ×（Ｖ１＋Ｖ２）
の式を満足するよう、調整される。ここで、ＣＹ１及びＣＹ２は、０．４２２％（ｗ／ｖ）以下とすることが好ましい。ＣＹ１とＣＹ２の差は、例えば、±３０％以下（即ち、ＣＹ１＝０．７×ＣＹ２〜１．３×ＣＹ２）、好ましくは±２０％以下、より好ましくは±１０％以下、更に好ましくは±５％以下である。
好ましい態様において、ＣＹ１、ＣＹ２、及びＣＹが実質的に同一である。
該液状の培地組成物には、ＤＡＧがカルシウムイオンを介して結びついてなる構造体及びメチルセルロースが均一に分散して含まれることにより、細胞及び／又は組織を均一に浮遊させる（好ましくは浮遊静置させる）ことができる。
【００７８】
上記の混合操作の結果、均一に分散した、特定化合物が連結物質を介して結びついてなる構造体及び増粘性多糖類を均一に分散した状態で含む、無菌の液状の培地組成物を、オートクレーブ滅菌を要することなく、調製することができる。オートクレーブ滅菌は、細菌の死骸や、菌体の破壊によって遊離されるエンドトキシンが培地内に残存するリスクがあるが、本発明の方法により製造された液状の培地組成物においては、このリスクが低減されている。
【００７９】
ここで述べられた特許および特許出願明細書を含む全ての刊行物に記載された内容は、ここに引用されたことによって、その全てが明示されたと同程度に本明細書に組み込まれるものである。
【００８０】
以下に本発明の製造方法及び本発明の評価方法の実施例を具体的に述べることで、本発明をさらに詳しく説明するが、本発明はこれらによって限定されるものではない。
【実施例】
【００８１】
（試験例１：メチルセルロース（ＭＣ）を含有する培地組成物のフィルター濾過）
滅菌精製水（ニプロファーマ社製）に、通常の使用濃度の２．１１倍に相当するＤＭＥＭ／Ｆ１２粉末（１２４００−０２４、Ｌｉｆｅ  Ｔｅｃｈｎｏｌｏｇｉｅｓ社製）と重炭酸水素ナトリウム（Ｓ５７６１−５００Ｇ，Ｓｉｇｍａ社製）を溶解することにより、濃縮培地（２．１１ｘＤＭＥＭ／Ｆ１２培地）を調製した。３％（ｗ／ｖ）のメチルセルロースを含有する培地組成物（ＨＳＣ００１、３％  Ｍｅｔｈｙｌｃｅｌｌｕｌｏｓｅ  ｉｎ  ＩＭＤＭ，  Ｒ＆Ｄ社製）を、上記２．１１ｘＤＭＥＭ／Ｆ１２培地を用いて希釈し、含有するメチルセルロースの濃度が、それぞれ０．６３３％（ｗ／ｖ）、０．４２２％（ｗ／ｖ）、０．２１１％（ｗ／ｖ）となるように、調整した。
得られた各培地組成物５０ｍＬを、２５０ｍＬスケールのフィルター濾過システム（０．２μｍ  ＰＥＳ、Ｔｈｅｒｍｏ  Ｆｉｓｈｅｒ社製）に添加して、フィルター濾過が可能か否か調べた。【００８２】
その結果、含有するメチルセルロース（ＭＣ）の濃度が０．４２２％（ｗ／ｖ）以下の培地組成物ならば、０．２μｍの孔径のフィルターを通過可能であった。各濃度でのフィルター通過能の検証結果を表１に示す。【００８３】
【表１】
2018079796.tif 000003
【００８４】
（試験例２：メチルセルロース（ＭＣ）粉末を用いて調製したメチルセルロース含有培地組成物のフィルター濾過）
（１）メチルセルロース水溶液の調製
メチルセルロース粉末（Ｍｅｔｈｙｌ  Ｃｅｌｌｕｌｏｓｅ  〜１５００ｃｐｓ、０２１５５４９５９０、ＭＰ  Ｂｉｏｍｅｄｉｃａｌｓ社製）と滅菌精製水（ニプロファーマ社製）を、５００ｍＬ広口ガラス瓶に撹拌子とともに加え、１２１℃で２０分オートクレーブ滅菌を実施した。オートクレーブ完了後、水溶液の温度が室温まで冷めるまで撹拌子により撹拌を行い、その後、冷蔵下（４℃）で１昼夜保存した。各メチルセルロース水溶液が透明になっていることを確認した後、さらに滅菌精製水を加え、メチルセルロース濃度を０．３％（ｗ／ｖ）および０．６（ｗ／ｖ）％に調整し、再度１２１℃で２０分オートクレーブ滅菌を実施した。メチルセルロース水溶液を室温まで冷まし、再度冷蔵下（４℃）で一昼夜保存し、透明な水溶液を得た。【００８５】
（２）メチルセルロース/脱アシル化ジェランガム水溶液の調製
メチルセルロース粉末（Ｍｅｔｈｙｌ  Ｃｅｌｌｕｌｏｓｅ  〜１５００ｃｐｓ、０２１５５４９５９０、ＭＰ  Ｂｉｏｍｅｄｉｃａｌｓ社製）、脱アシル化ジェランガム（ＫＥＬＣＯＧＥＬ  ＣＧ−ＬＡ、三晶株式会社製）及び滅菌精製水（ニプロファーマ社製）を、５００ｍＬ広口ガラス瓶に撹拌子とともに加え、１２１℃で２０分オートクレーブ滅菌を実施した。オートクレーブ完了後、水溶液の温度が室温まで冷めるまで撹拌子により撹拌を行い、その後、冷蔵下（４℃）で１昼夜保存させた。各メチルセルロース/脱アシル化ジェランガム水溶液が透明になっていることを確認した後、さらに滅菌精製水を加え、メチルセルロース濃度を０．３％又は０．６％に、脱アシル化ジェランガム濃度を０．０７５％に、それぞれ調整し、再度１２１℃で２０分オートクレーブ滅菌を実施した。メチルセルロース/脱アシル化ジェランガム水溶液を室温まで冷まし、再度冷蔵下（４℃）で一昼夜保存し、透明な水溶液を得た。【００８６】
１００ｍＬの各メチルセルロース水溶液および各メチルセルロース/脱アシル化ジェランガム水溶液を、それぞれ、１５０ｍＬスケールのフィルター濾過システム（０．２μｍＰＥＳ、Ｔｈｅｒｍｏ  Ｆｉｓｈｅｒ社製）に添加して、フィルター濾過が可能か調べた。【００８７】
その結果、メチルセルロース濃度が０．３％（ｗ／ｖ）の場合、脱アシル化ジェランガムの有無に関係なく、水溶液は０．２μｍのフィルターを通過可能であった。一方、メチルセルロース濃度が０．６％（ｗ／ｖ）の場合、高い粘性のため、水溶液は０．２μｍのフィルターを通過できなかった。各条件でのフィルター通過能を表２に示す。【００８８】
【表２】
2018079796.tif 000004
【００８９】
（試験例３：０．３２５％（ｗ／ｖ）メチルセルロース（ＭＣ）含有ＴｅＳＲ−Ｅ８培地の非加熱条件での調製法）
各種メチルセルロース粉末（１．ナカライテスク社製（メチルセルロース＃１５００、２２２２３−６５）、２．純正化学社製（メチルセルロース１５００、７４２０８−９００１）、３．東京化成社製（メチルセルロース、Ｍ０２９４））を、ＴｅＳＲ−Ｅ８  ｂａｓａｌ  ｍｅｄｉｕｍ（ＳＴ−０５９４０，Ｓｔｅｍ  Ｃｅｌｌ  Ｔｅｃｈｎｏｌｏｇｉｅｓ社製）に加え、メチルセルロース粉末によるダマがほとんどなくなるまで撹拌子で撹拌したのち、冷蔵下で一昼夜保存することにより、透明な、各メチルセルロース含有ＴｅＳＲ−Ｅ８培地（メチルセルロース濃度：０．３２５％（ｗ／ｖ））を得た。【００９０】
各メチルセルロース含有ＴｅＳＲ−Ｅ８培地１００ｍＬを、１５０ｍＬスケールのフィルター濾過システム（０．２μｍ ＰＥＳ、Ｔｈｅｒｍｏ  Ｆｉｓｈｅｒ社製）に添加して、フィルター濾過が可能か判断した。また各メチルセルロース含有ＴｅＳＲ−Ｅ８培地およびＴｅＳＲ−Ｅ８培地をそれぞれ１ｍＬ用いて、ｐＨ測定計（ｐＨ  ＭＥＴＥＲ  Ｆ−７２，ＨＯＲＩＢＡ社製）にてｐＨ測定を実施した。【００９１】
各条件で調製した培地組成物のフィルター通過能を表３に、ｐＨ測定結果を表４に、それぞれ示す。どのメーカーのメチルセルロース粉末を用いても、０．２μｍのフィルターを通過可能な、０．３２５％（ｗ／ｖ）メチルセルロース含有培地を調製することができた。培地のｐＨの変動もほとんど認められなかった。以上より、加熱しない条件（即ち、室温下での撹拌と冷蔵保存とを組み合わせた条件）で、０．３％（ｗ／ｖ）以上のメチルセルロースを含有しかつ０．２μｍのフィルターを通過可能な培地の調製法を確立した。【００９２】
【表３】
2018079796.tif 000005
【００９３】
【表４】
2018079796.tif 000006
【００９４】
（試験例４：メチルセルロース及び脱アシル化ジェランガム含有培地組成物５００ｍＬの製造）
純水２５０ｍＬに、通常の使用濃度の２．１１倍量に相当するＤＭＥＭ／Ｆ１２粉末（１２４００−０２４、Ｌｉｆｅ  Ｔｅｃｈｎｏｌｏｇｉｅｓ社製）と重炭酸水素ナトリウム（純正化学社製）を加えて溶解させることで、濃縮培地（２．１１ｘＤＭＥＭ／Ｆ１２培地）を調製し、４℃で保管した。次に、７０℃に加熱した純水２５ｍＬへ、メチルセルロース（純正化学社製、メチルセルロース１５００、７４２０８−９００１）０．７９ｇを加え、均一に懸濁させた後に、得られた懸濁液を撹拌しながら、氷水で冷却した。メチルセルロースが溶解して、上記懸濁液が透明になったら、先に調製して４℃で保管した濃縮培地を、メチルセルロース水溶液へ添加し、撹拌することにより均一にし、得られた混合液を再度、４℃で保管した。【００９５】
他方、純水２２５ｍＬに脱アシル化ジェランガム（ケルコゲル（登録商標）、三栄源エフ・エフ・アイ株式会社製）０．１０５ｇを加えてオートクレーブ（１２１℃、２０分）で加熱溶解した。熱いうちにオートクレーブから水溶液を取り出して、メチルセルロース（純正化学社製、メチルセルロース１５００、７４２０８−９００１）０．７９ｇを加え、均一に懸濁させた後に、得られた懸濁液を撹拌しながら、氷水で冷却した。【００９６】
４℃で保管したメチルセルロース含有濃縮培地を、１Ｌスケールのフィルター濾過システム（０．２２μｍ、コーニング社製）で濾過し、その後、速やかに、上記で氷冷したメチルセルロース含有脱アシルジェランガム水溶液を同一のフィルター濾過システムへ添加した。添加時には、フィルター下部のボトル内部の液体が撹拌されるように、該ボトルを手動で振とうしながらメチルセルロース含有濃縮培地とメチルセルロース含有脱アシル化ジェランガム水溶液とを混合した。フィルター濾過が完了したら、フィルターを取り外して、下部ボトルの蓋を閉めて手動で約１分間撹拌を行い混合することで、メチルセルロース及び脱アシル化ジェランガム含有培地組成物の調製を完了した。
【産業上の利用可能性】
【００９７】
本発明によれば、アシル化ジェランガム等の特定化合物が、カルシウムイオン等の連結物質を介して結びついてなる構造体、及びメチルセルロース等の増粘性多糖類を含有する無菌の液状の培地組成物を、オートクレーブ滅菌を要することなく、調製することができる。オートクレーブ滅菌は、細菌の死骸や、菌体の破壊によって遊離されるエンドトキシンが培地内に残存するリスクがあるが、本発明によれば、このリスクを低減することができる。【００９８】
本出願は、日本で出願された特願2016-213653（出願日：2016年10月31日）を基礎としており、その内容は本明細書に全て包含されるものである。
【国際調査報告】
2018079796.tif 000007
2018079796.tif 000008
2018079796.tif 000009